(57)【要約】  本発明によれば、連続移動する基板（鋼板）などのコーティング対象物の高速コーティングを可能にする連続コーティング装置が提供される。  上記連続コーティング装置は、その構成の一例として、コーティング対象物が通過する真空チャンバユニットと、上記真空チャンバユニットに配置され且つ供給されたコーティング物質を気化させて蒸着蒸気を発生するように提供された浮揚−加熱手段と、上記浮揚−加熱手段の上側と下側の少なくとも一つの側に液状コーティング物質を供給するように連結され且つ真空チャンバユニットの外部まで連結される液状コーティング物質供給ユニットと、を含んで構成されることができる。  このような本発明によれば、移動するコーティング対象物である基板（鋼板）の高速コーティングを可能にし、特に、液状コーティング物質（溶融金属）を浮揚−加熱空間に多様な経路で供給することを可能にし、且つ液状コーティング物質の供給流量の制御を容易にして装置の構造を簡素化させた改善された効果が得られる。
2013545900.tif 000002
【特許請求の範囲】
【請求項１】
コーティング対象物が通過する真空チャンバユニットと、
前記真空チャンバユニットに配置され且つ供給されたコーティング物質を気化させて蒸着蒸気を発生するように提供された浮揚−加熱手段と、
前記浮揚−加熱手段の上側と下側の少なくとも一つの側に液状コーティング物質を供給するように連結され且つ真空チャンバの外部まで連結される液状コーティング物質供給ユニットと、
を含んで構成される、連続コーティング装置。
【請求項２】
前記浮揚−加熱手段は、供給されたコーティング物質を電磁力で浮揚加熱して蒸着蒸気を生成するように提供された一つ以上の電磁コイルを含む、請求項１に記載の連続コーティング装置。
【請求項３】
前記液状コーティング物質供給ユニットは、
真空チャンバの外部に配置され液状コーティング物質が貯蔵されるルツボと、
前記ルツボと真空チャンバユニットの内側に配置される浮揚−加熱手段の間に連結されるコーティング物質供給管と、
を含んで構成される、請求項１に記載の連続コーティング装置。
【請求項４】
前記真空チャンバユニットの内側に液状コーティング物質供給ユニットと連結されて配置され、浮揚−加熱手段の少なくとも一部分を包囲し、内部で生成された蒸着蒸気をコーティング対象物に誘導噴出するように提供される蒸気誘導手段３４をさらに含む、請求項１に記載の連続コーティング装置。
【請求項５】
前記蒸気誘導手段は、
液状コーティング物質供給ユニットに備えられたコーティング物質供給管７４が上部と下部の少なくともいずれか一つに連結されて内部に液状コーティング物質が供給されるように提供され浮揚−加熱手段が包囲される蒸着蒸気生成部と、
前記蒸着蒸気生成部に連結される蒸気誘導部、及び蒸着蒸気生成部又は蒸気誘導部に連結されコーティング対象物の幅に対応して形成され蒸着蒸気噴射口３６を備える蒸着蒸気ノズル部のうち少なくとも蒸着蒸気ノズル部と、
を含んで構成される、請求項４に記載の連続コーティング装置。
【請求項６】
前記蒸気誘導手段の蒸着蒸気生成部と蒸気誘導部はチューブ状で提供され、前記蒸着蒸気生成部は電気的非伝導体で形成され、
前記蒸気誘導手段の蒸気誘導部と蒸着蒸気ノズル部の少なくともいずれか一つには加熱手段が連結される、請求項５に記載の連続コーティング装置。
【請求項７】
前記蒸着蒸気ノズル部に備えられた蒸着蒸気噴射口の近くに蒸着蒸気が通過するように配置され、耐熱性金属又はセラミック素材で形成される製織構造のフィルター部材をさらに含む、請求項５に記載の連続コーティング装置。
【請求項８】
前記コーティング物質供給管７４に提供されるバルブ手段、及び
前記ルツボのコーティング物質に一部分が浸漬されて昇降する昇降部材の下部に供給管の開閉量を調節するように提供された開閉口を備える浸漬型バルブ手段
のうち少なくともいずれか一つをさらに含んでコーティング物質供給流量を制御するように構成される、請求項３に記載の連続コーティング装置。
【請求項９】
前記液状コーティング物質供給ユニットに備えられたルツボ及び供給管にそれぞれ連結される加熱手段をさらに含む、請求項３に記載の連続コーティング装置。
【請求項１０】
前記コーティング対象物は真空チャンバを連続通過する基板の形に構成され、
前記液状コーティング物質は溶融金属として提供される、請求項１から９のいずれか一項に記載の連続コーティング装置。
【請求項１１】
前記蒸気誘導手段側の加熱手段又は供給管側の加熱手段は、隣接して配置され巻線された電磁コイルの内径の少なくとも１倍以上又は内半径の２倍以上の間隔で離隔される、請求項６又は９に記載の連続コーティング装置。
【発明の詳細な説明】
【技術分野】
【０００１】
本発明は、連続コーティング装置に関し、より詳細には、移動するコーティング対象物である基板（鋼板）の高速コーティングを可能にし、特に、液状コーティング物質（溶融金属）を浮揚−加熱空間に多様な経路で供給することを可能にし、且つ液状コーティング物質の供給流量の制御を容易にして装置の構造を簡素化させた連続コーティング装置に関する。
【背景技術】
【０００２】
基板、例えば、連続して進行する基板（鋼板）を真空雰囲気下で蒸着する公知の多様な方式により、溶融金属を基板にコーティングすることができる。
【０００３】
例えば、固体のコーティング物質を加熱蒸発させて気体に変化させ、これを基板上にコーティング（蒸着）する技術は、主に加熱方法により分類され、代表的な真空蒸着技術としては、熱蒸着法（ｔｈｅｒｍａｌ  ｅｖａｐｏｒａｔｉｏｎ）、電子ビーム蒸着法（ｅｌｅｃｔｒｏｎ  ｂｅａｍ  ｅｖａｐｏｒａｔｉｏｎ）、電磁浮揚蒸着法（ｅｌｅｃｔｒｏ−ｍａｇｎｅｔｉｃ  ｌｅｖｉｔａｔｉｏｎ  ｅｖａｐｏｒａｔｉｏｎ）などがある。
【０００４】
上記熱蒸着法は、コーティング物質を加熱蒸発させて基板にコーティングする方法であるが、抵抗加熱によるコーティング物質の加熱には限界があり、チタニウム、クロムなどの高融点材料のコーティングに適用することは困難であるため、主に亜鉛（Ｚｎ）、マグネシウム（Ｍｇ）などの低融点材料のコーティングに用いられている。
【０００５】
また、コーティング速度にも限界があり、例えば、マグネシウムの場合、そのコーティング速度は３０μｍ・ｍ／ｍｉｎの水準に過ぎない。
【０００６】
上記電子ビーム蒸着法は、ルツボなどに固体のコーティング物質を装入した後に電子ビームによってコーティング物質を局部的に加熱することにより、高融点材料の蒸発を可能にしてコーティングを行うが、蒸発物質とルツボとの接触による熱損失によってエネルギー効率及びコーティング速度が低くなるという問題があった。例えば、アルミニウムの場合、コーティング速度は２０μｍ・ｍ／ｍｉｎに過ぎない。
【０００７】
一方、他の蒸着技術が、国際公開第２００６／０２１２４５号（韓国特許出願２００７−７００６４４６号）又は米国特許出願公開第２００５／００６４１１０号明細書に開示されている。
【０００８】
これは、コーティング物質を包囲する電磁コイルに高周波交流電流を印加するときに発生する交流電磁場により、コーティング物質を浮揚状態で加熱させることにより、ルツボによる熱損失なしに金属（コーティング）蒸気を発生させて基板に蒸着コーティングするものである。
【０００９】
しかしながら、上記国際公開（韓国特許出願）には、交流電磁場による浮揚と加熱によるコーティングという基本概念のみが提示されており、上記米国特許出願公開には、蒸発空間を真空孤立させて基板コーティングを行うが、コーティング物質が固体のワイヤ供給装置から供給されるため、コーティング物質であるワイヤの供給経路（位置）が側面（水平方向）のみに制限されるという問題があった。
【００１０】
さらに、上記米国特許出願公開は、固体ワイヤを交流電磁場が発生する空間に供給して浮揚加熱するため、液状と比べてコーティング速度を低下させたり加熱負荷の増大により費用を上昇させたりするなどの問題があった。
【発明の概要】
【発明が解決しようとする課題】
【００１１】
本発明は、上記のような従来の問題を解消するために提案されたものであり、その目的は、移動するコーティング対象物である基板（鋼板）の高速コーティングを可能にし、特に、液状コーティング物質（溶融金属）を浮揚−加熱空間に多様な供給経路で供給することを可能にした連続コーティング装置を提供することである。
【００１２】
また、本発明の他の目的は、液状コーティング物質の供給流量の制御も容易にすることにより、コーティング操業性と精密性を向上させ、且つ装置構造を簡素化させた連続コーティング装置を提供することである。
【課題を解決するための手段】
【００１３】
上記のような目的を達成するために、本発明は、コーティング対象物が通過する真空チャンバユニットと、上記真空チャンバユニットに配置され且つ供給されたコーティング物質を気化させて蒸着蒸気を発生するように提供された浮揚−加熱手段と、上記浮揚−加熱手段の上側と下側の少なくとも一つの側に液状コーティング物質を供給するように連結され且つ真空チャンバの外部まで連結される液状コーティング物質供給ユニットと、を含んで構成された連続コーティング装置を提供する。
【００１４】
好ましくは、上記浮揚−加熱手段は、供給されたコーティング物質を電磁力で浮揚加熱して蒸着蒸気を生成するように提供された一つ以上の電磁コイルを含む。
【００１５】
より好ましくは、上記液状コーティング物質供給ユニットは、真空チャンバの外部に配置され液状コーティング物質が貯蔵されるルツボと、上記ルツボと真空チャンバユニットの内側に配置される浮揚−加熱手段の間に連結されるコーティング物質供給管と、を含んで構成されることができる。
【００１６】
より好ましくは、上記真空チャンバユニットの内側に液状コーティング物質供給ユニットと連結されて配置され、浮揚−加熱手段の少なくとも一部分を包囲し、内部で生成された蒸着蒸気をコーティング対象物に誘導噴出するように提供される蒸気誘導手段をさらに含む。
【００１７】
また、上記蒸気誘導手段は、液状コーティング物質供給ユニットに備えられたコーティング物質供給管が上部と下部の少なくともいずれか一つに連結されて内部に液状コーティング物質が供給されるように提供され浮揚−加熱手段が包囲される蒸着蒸気生成部と、上記蒸着蒸気生成部に連結される蒸気誘導部、及び蒸着蒸気生成部又は蒸気誘導部に連結されコーティング対象物の幅に対応して形成され蒸着蒸気噴射口を備える蒸着蒸気ノズル部のうち少なくとも蒸着蒸気ノズル部と、を含んで構成されることができる。
【００１８】
好ましくは、上記蒸気誘導手段の蒸着蒸気生成部と蒸気誘導部はチューブ状で提供され、上記蒸着蒸気生成部は電気的非伝導体で形成され、上記蒸気誘導手段の蒸気誘導部と蒸着蒸気ノズル部の少なくともいずれか一つには加熱手段が連結される。
【００１９】
より好ましくは、上記蒸着蒸気ノズル部に備えられた蒸着蒸気噴射口の近くに蒸着蒸気が通過するように配置され、耐熱性金属又はセラミック素材で形成される製織構造のフィルター部材をさらに含む。
【００２０】
また、上記コーティング物質供給管に提供されるバルブ手段、及び上記ルツボのコーティング物質に一部分が浸漬されて昇降する昇降部材の下部に供給管の開閉量を調節するように提供された開閉口を備える浸漬型バルブ手段のうち少なくともいずれか一つをさらに含んでコーティング物質供給流量を制御するように構成されることができる。
【００２１】
好ましくは、上記液状コーティング物質供給ユニットに備えられたルツボ及び供給管にそれぞれ連結される加熱手段をさらに含む。
【００２２】
より好ましくは、上記コーティング対象物は真空チャンバを連続通過する基板の形に構成され、上記液状コーティング物質は溶融金属として提供される。
【００２３】
より好ましくは、上記蒸気誘導手段側の加熱手段又は供給管側の加熱手段は、隣接して配置され巻線された電磁コイルの内径の少なくとも１倍以上又は内半径の２倍以上の間隔で離隔される。
【発明の効果】
【００２４】
このような本発明の連続コーティング装置によれば、真空雰囲気下で電磁力を用いて生成された蒸着蒸気を連続移動する基板（鋼板）に蒸着コーティングし、且つ既存のワイヤなどの固体からなるコーティング物質の供給方式とは異なり、溶融状態の液状コーティング物質（溶融金属）を浮揚−加熱空間に供給して蒸着蒸気を生成するため、コーティング蒸気の生成に伴う時間を減らし、費用も減らすことができる。
【００２５】
さらに、本発明は、溶融金属の供給と浮揚−加熱の蒸気生成を円滑にして基板の高速コーティングを可能にし、且つコーティング速度を安定的に維持させることを可能にする。
【００２６】
特に、本発明は、溶融金属を電磁コイルに多様な経路で供給することを可能にし、液状コーティング物質（溶融金属）の供給流量の制御も容易にし、操業性やコーティング精密性を向上させ、且つ装置の簡素化も可能にするなどの多様な効果を提供する。
【図面の簡単な説明】
【００２７】
【図１】本発明による連続コーティング装置の全構成を示した構成図である。
【図２】本発明の連続コーティング装置の供給ユニットを示した詳細図である。
【図３】本発明の連続コーティング装置の浮揚−加熱手段を示した構成図である。
【図４】図３の本発明の浮揚−加熱手段の電磁コイルを示した構成図である。
【図５】本発明の蒸気誘導手段を示した詳細構成図である。
【発明を実施するための形態】
【００２８】
以下、添付図面を参照して本発明を詳細に説明する。
【００２９】
まず、図１には、本発明による連続コーティング装置１の全構成を示している。但し、以下では、コーティング対象物を真空チャンバユニットを連続して通過する基板１０として説明し、液状コーティング物質を溶融金属ｍとして説明する。この際、上記基板１０は、連続進行される鋼板（冷延鋼板）であることができる。
【００３０】
そして、図１には基板１０の下面のみをコーティングすることが示されているが、実際には、基板の上面側のコーティングも可能になるように上側の浮揚−加熱手段５０と供給ユニット７０のルツボ７２に連結される供給管７４を連結することにより一つの真空チャンバにおいて基板の上面と下面を同時にコーティングするように構成することができる。
【００３１】
或いは、図示されてはいないが、２個の真空チャンバユニットを連続して構成し、基板の下面と上面（又は上面と下面）を順次コーティングするようにラインを構成することができる。
【００３２】
例えば、図１に示されているように、本発明の連続コーティング装置１は、その構成の一例として、コーティング対象物が通過する真空チャンバユニット３０と、上記真空チャンバユニット３０に配置され且つ供給されたコーティング物質を気化させて蒸着蒸気を発生するように提供された浮揚−加熱手段５０と、上記浮揚−加熱手段の上側と下側の少なくとも一つの側に液状コーティング物質を供給するように連結され且つ真空チャンバの外部まで連結される液状コーティング物質供給ユニット７０と、を含んで構成されることができる。
【００３３】
したがって、本発明の連続コーティング装置を用いると、連続移動する基板１０が真空チャンバユニット３０を通過しながら、溶融金属供給ユニット７０から供給される溶融金属ｍが浮揚−加熱手段５０で連続して加熱浮揚して蒸着（金属）蒸気（図１、３のＧ）が生成される。
【００３４】
このように生成された蒸着蒸気は単一成分の亜鉛（Ｚｎ）蒸気又は合金成分の亜鉛（Ｚｎ）−マグネシウム（Ｍｇ）蒸気であり、移動する基板１０に連続して蒸着されながら連続コーティングが行われる。
【００３５】
この際、図１に示されているように、本発明の真空チャンバユニット３０は、図示されていない真空ポンプにより内部が真空雰囲気に維持され、上記真空チャンバユニット３０の前方及び後方には、基板１０の連続移動を支持し、上記真空チャンバユニット３０のうち基板１０が通過するために開口する入・出口部分のシーリングを可能にするガイドロール３２が設置されている。
【００３６】
また、本発明の連続コーティング装置１において、上記真空チャンバユニット３０の内部には、図１及び図５に示されているように、溶融金属供給ユニット７０と連結され、且つ上記浮揚−加熱手段５０の少なくとも一部分を包囲し、内部で生成された蒸着蒸気Ｇを基板１０に誘導噴出するように提供される蒸気誘導手段３４をさらに含むことができる。
【００３７】
図１及び図５に示されているように、上記蒸気誘導手段３４の外側に包囲された浮揚−加熱手段５０により、供給された溶融金属ｍが加熱され気化されて蒸着蒸気Ｇが生成されたら、上記真空チャンバユニットの内部を通過する基板１０に誘導して蒸着による基板のコーティングを円滑に具現するようにする。
【００３８】
したがって、本発明の連続コーティング装置１において、上記蒸気誘導手段３４は、内側に供給された溶融金属ｍが後述する浮揚−加熱手段５０の電磁コイルの電磁力で浮揚−加熱されて生成され最終的に基板に蒸着コーティングされる蒸着蒸気Ｇが四方に広がらないようにする誘導管の役割をし、且つ上側の噴射口（ノズル開口）３６による基板１０への蒸着蒸気の噴出と基板の蒸着が円滑に行われるようにするものである。
【００３９】
この際、本発明の蒸気誘導手段３４は、図１には概略的に示されているが、正面構成図である図５を参照すると、正面からみて、全体的に基板の幅に対応するＴ字型であることが分かる。
【００４０】
即ち、本発明の蒸気誘導手段３４は図５に示されているように溶融金属ｍが供給され浮揚−加熱手段５０が包囲される蒸着蒸気生成部３４ａを含み、上記蒸着蒸気生成部３４ａは溶融金属供給ユニット７０に備えられた溶融金属供給管７４が下部と上部（図示せず）又は下部と上部すべてに連結されることができるため、液状コーティング物質、即ち、溶融金属ｍは多様な供給経路で供給されることができる。
【００４１】
また、本発明の上記蒸気誘導手段３４は、蒸着蒸気生成部３４ａの上部に連結される蒸気誘導部３４ｂと、上記蒸着蒸気生成部又は蒸気誘導部の上部に連結され基板１０の幅に対応して長く形成される蒸着蒸気噴射口３６を含む蒸着蒸気ノズル部３４ｃを含むことができる。
【００４２】
好ましくは、上記蒸気誘導手段３４において、上記蒸着蒸気生成部３４ａ、蒸気誘導部３４ｂ、及び蒸着蒸気ノズル部３４ｃは、一体型で提供されるか又はフランジ構造で組み立てられて提供されることができる。
【００４３】
この際、好ましくは、図５のように、上記蒸気誘導手段３４の蒸着蒸気生成部３４ａと蒸気誘導部３４ｂはチューブ状に形成され、上記蒸着蒸気ノズル部３４ｃは噴射口３６がコーティングされる基板の幅に対応してほぼ同じ長さで形成されるパイプ又は断面状が四角体のケーシングの構造で提供されることができる。
【００４４】
一方、上記蒸着蒸気ノズル部３４ｃに形成される噴射口３６は、図１及び図５に示されているように一体のスリット（ｓｌｉｔ）状に開口することができ、不図示の多数の穴（円形又は長方形）が所定のパターンで形成されることもできる。
【００４５】
より好ましくは、供給されたコーティング物質である溶融金属ｍを浮揚−加熱する空間である上記蒸着蒸気生成部３４ａは、電気的に非伝導体、例えば、セラミックで形成されることができる。
【００４６】
さらに、図５に示されているように、本発明の蒸気誘導手段３４の蒸気誘導部３４ｂと蒸気ノズル部３４ｃには、内部を通過する蒸着蒸気の基板コーティングを容易にするための加熱手段９０、例えば、ヒーターなどが連結されることが好ましい。
【００４７】
一方、図５にはこのような加熱手段９０が蒸気誘導部３４ｂの外郭に包囲される形態が示されているが、その内部に加熱手段９０を配置することもできる。
【００４８】
この際、上記蒸着蒸気誘導部３４ｂに連結される加熱手段９０、例えば、ヒーターの場合、上記浮揚−加熱手段５０を構成する上側の第１の電磁コイル５２の内径の少なくとも１倍以上又は内半径の２倍以上の間隔をおいて配置されることが好ましい。これは、浮揚−加熱時、電磁力の影響により加熱手段であるヒーター自体が過熱されることを防止するためである。
【００４９】
次いで、図１と図２に示されているように、本発明の連続コーティング装置１において、上記溶融金属供給ユニット７０は、上記真空チャンバユニット３０の外部に配置されコーティング物質である溶融金属ｍが収容されるルツボ７２と、上記真空チャンバユニット３０の内部に配置される浮揚−加熱手段５０が包囲される蒸気誘導手段３４の間に連結される溶融金属供給管７４を含んで構成されることができる。
【００５０】
一方、図面には概略的に図示されているが、上記ルツボ７２には固体の金属が供給され加熱されて液状の溶融金属が貯蔵され、上記液状の溶融金属ｍは連続して浮揚−加熱手段５０に供給される。
【００５１】
この際、上記溶融金属供給管７４は下端がルツボ７２の溶融金属ｍに浸漬されており上端が真空チャンバユニット３０の内部に配置された蒸気誘導手段３４に連結されているため、真空チャンバユニットは真空雰囲気であり、上記ルツボは大気下で配置されているため、真空と大気の間の約１ｂａｒ程度の圧力差により、溶融金属ｍは蒸気誘導手段３４の蒸着蒸気生成部３４ａに供給される。
【００５２】
一方、上記溶融金属供給ユニットの溶融金属供給管７４とルツボ７２には、好ましくは、溶融金属の温度維持のためのヒーターや高周波誘導加熱器などの公知の加熱手段９２、９４が近接して配置されることができる。
【００５３】
この際、図５に示されているように、上記浮揚−加熱手段５０の第２の電磁コイル５４に隣接する溶融金属供給管７４に連結される加熱手段９２、例えば、ヒーターの場合、前述したように、浮揚−加熱手段の下側の第２の電磁コイル５４の巻線された最下端の内径（図３のｄ）の少なくとも１倍以上又は内半径の２倍以上離隔して配置されることが好ましい。これは、浮揚−加熱時、電磁力の影響により、加熱手段９２、例えば、ヒーター自体が過熱されることを防止するためである。
【００５４】
したがって、溶融金属ｍはルツボ７２に溶融状態で貯蔵され、前述したように真空と大気間の圧力差により供給管７４を介して蒸気誘導手段３４の蒸着蒸気生成部３４ａに供給される間に、ルツボ７２と供給管７４は適宜の温度に維持されることができる。
【００５５】
この際、図１に示されているように、上記供給管７４には、真空チャンバの真空雰囲気形成時に供給管を遮断するオン／オフバルブの開閉バルブ、又は溶融金属ｍの供給量を制御しながらオン／オフさせる流量制御型開閉バルブなどのバルブ手段７６が設置されることができる。
【００５６】
したがって、真空と大気の圧力差により供給される溶融金属の供給量は開閉バルブ又は流量制御型開閉バルブにより調節され、上記開閉バルブは真空チャンバの真空雰囲気形成初期に管を遮断する。
【００５７】
或いは、図１及び図２に示されているように、本発明の溶融金属供給ユニット７０のルツボ７２には、浸漬型（流量制御）バルブ手段８０が提供されることができる。
【００５８】
例えば、上記浸漬型バルブ手段８０は、図１に示されているように、ルツボ７２上に提供されたブラケットに提供された駆動シリンダー８６又は電気駆動されるアクチュエータとして昇降し溶融金属に浸漬される昇降アーム８２と、上記昇降アーム８２の下端部に配置され供給管の溶融金属入口に向かって移動する開閉口８４と、を含んで構成されることができる。
【００５９】
したがって、上記駆動シリンダーの作動により昇降アーム８２は上昇又は下降し、上記昇降アームの昇降幅によりその下端部に垂直突出された開閉口８４は上記供給管の下端部の入口の開閉の程度を調節することにより、供給される溶融金属ｍの供給量を制御することができる。
【００６０】
或いは、図２に示されているように、ルツボ７２上に設置されたブラケットに設置された駆動モータ８８ａとして駆動されるスクリューバー８８ｂが移動ブロック８８ｃに締結され、隣接するガイド棒８８ｄが通過して支持される上記浸漬型バルブ手段８０の移動ブロック８８ｃに昇降アーム８２が連結されることができる。
【００６１】
したがって、上記駆動モータの作動によりスクリューバーに締結された移動ブロック８８ｃはガイド棒に支持されながら昇降し、上記移動ブロックの昇降により昇降アーム８２とその下端の開閉口８４は一体で昇降しながら供給管７４の入口を開閉させるため、図２の場合にも溶融金属ｍの供給量が円滑に調節されることができる。
【００６２】
但し、図２のように、モータ駆動されるスクリューバー８８ｂと上記スクリューバー８８ｂに昇降アームが連結される移動ブロックが締結される昇降構造は、図１のシリンダー８６（その他のアクチュエータ）を用いることに比べて構造は複雑であるが、昇降アームの昇降幅の制御による供給管７４の開閉の制御はより精密に行うことができる。
【００６３】
一方、本発明の連続コーティング装置は、既存の浮揚−加熱時に固体のワイヤを供給することと比べ、液状物質、即ち、溶融金属を供給するため、加熱負荷が少なく、既存よりも蒸着蒸気の発生をより円滑にし且つ費用を節減することができる。
【００６４】
したがって、本発明の連続コーティング装置１は、特に、溶融金属供給ユニット７０の構造が、圧力差を用いながら供給流量の制御を可能にする浸漬型バルブ手段を用いるため、全体的な装置構造の簡素化を可能にし、且つ基板のコーティング操業性や精密性を最小限に維持するか向上させる。
【００６５】
次いで、図３及び図４に示されているように、本発明の連続コーティング装置１において、実質的に溶融金属ｍを浮揚加熱して蒸着蒸気Ｇの生成を可能にする上記浮揚−加熱手段５０は、上記真空チャンバユニット３０の内側に配置された蒸気誘導手段３４の蒸着蒸気生成部３４ａを包囲するように配置された第１及び第２の電磁コイル５２、５４を含んで構成されることができる。
【００６６】
この際、本発明の浮揚−加熱手段５０の上記第１及び第２の電磁コイル５２、５４では、連結された交流電源器５６を介して印加された高周波電源によって発生する電磁コイル間の磁場と素材に誘導された誘導電流が相互作用して供給された溶融金属ｍに強い誘導渦電流が発生するため、供給された溶融金属は図３のように浮揚状態で十分に高い温度に加熱されながら気化されて蒸着蒸気Ｇが生成される。
【００６７】
即ち、上記第１及び第２の電磁コイル５２、５４は、連結された交流電源器５６を介して約１〜１０００ｋＨｚの高周波交流電流の印加を受け、印加された高周波交流電流によって電磁力が発生し、その内部に供給される溶融金属ｍがローレンツ力によって浮揚しながら誘導加熱原理によって高温に加熱されて蒸着蒸気が生成される。
【００６８】
そして、図３及び図４に示されているように、浮揚加熱手段５０の第１及び第２の電磁コイル５２、５４は所定の間隔Ｓで配置されることが好ましく、第１の電磁コイル５２は円筒形に形成されて蒸着蒸気（金属蒸気）（図３のＧ）の排出を円滑にすることが好ましい。
【００６９】
上記第２の電磁コイル５４は下部に向かうほど狭くなる円錐形に形成されて溶融金属の浮揚力を増大させることにより浮揚加熱が安定的に維持されるようにすることが好ましい。例えば、第２の電磁コイル５４は、Ｙ字型又はＶ字型で提供されることができる。
【００７０】
この場合、第２の電磁コイル５４の最下端の内径ｄが上側の第１の電磁コイル５２の内径より狭いため、第２の電磁コイルでの浮揚力が増大する。
【００７１】
図示されてはいないが、上記第１及び第２の電磁コイル５２、５４をすべて円筒形に形成することもできる。
【００７２】
特に、本発明では、図３に示されているように、浮揚−加熱手段５０の第１及び第２の電磁コイル５２、５４に包囲される蒸気誘導手段３４の蒸着蒸気生成部３４ａの下側と上側のいずれか一つの側又は両側ともに溶融金属供給管７４が連結されて溶融金属ｍを供給するため、既存の固体ワイヤの供給時に側面方向（水平方向）のみに供給されることに比べ、より多様な溶融金属供給経路を具現し、装置セッティングや空間活用又はコーティング操業性も向上させることができる。
【００７３】
即ち、図３に示されているように、本発明は、 溶融金属供給管７４が、第２の電磁コイル５４の下部を過ぎて蒸着蒸気生成部３４ａの下部に連結されることができ、蒸着蒸気生成部３４ａの上部に連結されることもできるため、蒸着蒸気生成部３４ａの上側と下側の２個の供給経路の具現が可能となる。
【００７４】
この際、図４に示されているように、浮揚−加熱手段５０の上側の第１の電磁コイル５２と下側の第２の電磁コイル５４は、反対の方向に巻線されることが好ましい。これは、電流が反対方向に流れ、相殺磁場がコイル内で生成されながら溶融金属をより安定的に浮揚するようにするためである。
【００７５】
上記第１及び第２の電磁コイルのコイル間の間隔（図３のｇ）を狭くすることが発熱量増加の面で好ましいが、狭すぎる場合は熱の過多発生により過熱されるため、適正な間隔を維持することが好ましい。
【００７６】
さらに、上記第１及び第２の電磁コイル５２、５４は図３及び図４のように同一中心線を有するように巻線することが好ましく、この場合、供給された溶融金属ｍはその浮揚位置が第１及び第２の電磁コイル５２、５４の中心に調整される。
【００７７】
一方、図示されてはいないが、第１及び第２の電磁コイルをすべて円筒形に巻線して用いることもできる。
【００７８】
次いで、図１及び図５に示されているように、上記蒸気誘導手段３４の蒸着蒸気ノズル部３４ｃに備えられた蒸着蒸気噴射口３６の近くには、フィルター部材１３０が備えられることができる。
【００７９】
例えば、上記フィルター部材１３０は、上記蒸着蒸気ノズル部の噴射口の近く、例えば、噴射口の内側や外側又は噴射口が形成された開口線上に提供されることができ、生成された蒸着蒸気に含まれる可能性がある塊を除去する役割をする。
【００８０】
即ち、上記フィルター部材は、少なくとも噴射口３６の近くに配置されて蒸着蒸気が基板に蒸着される前に蒸着蒸気の移動経路上に配置されることが好ましい。
【００８１】
このようなフィルター部材１３０は、高温の蒸着蒸気Ｇが通過するため、耐熱性の金属又はセラミック素材を用いる製織構造（網構造）の形で提供されることが好ましい。例えば、高温に耐えるように金属又はセラミック素材で形成された（細い）ワイヤを糸で織物を織るように製織して（網構造）提供されることができる。
【００８２】
したがって、蒸着蒸気がフィルター部材を通過する時に蒸気の塊は除去され、フィルター部材を通過できなかった塊は高温で溶融されて再気化され、このようなフィルター部材は基板の均一な蒸着コーティングを可能にする。
【００８３】
次いで、図１に示されているように、本発明の装置では、ルツボ７２上に、貯蔵されたコーティング物質、即ち、溶融金属のレベル（湯面）を感知するレベル感知センサー１１０を配置し、上記レベル感知センサー１１０と、前述したバルブ手段７６と浸漬型バルブ手段８０の駆動シリンダー８６（又は電気駆動アクチュエータ）又は図２のスクリューバー駆動モータ８８ａと、浮揚−加熱手段５０の交流電源器５６を装置制御部Ｃに電気的に連結して稼働制御することができる。
【００８４】
この場合、装置制御部Ｃは、バルブを調整して溶融金属の供給量をレベル感知センサーと連動して精密に制御し、浮揚−加熱手段５０の第１及び第２の電磁コイル５２、５４に印加される交流電流も制御することができる。
【００８５】
また、図示されてはいないが、装置制御部Ｃは、それぞれの加熱手段９０、９２、９４とも電気的に連結されて加熱温度を制御することができる。
【００８６】
さらに、装置制御部Ｃは、コーティング対象物である基板の移送速度を感知するセンサー（図示せず）から信号を受け、基板に蒸着コーティングされる蒸着蒸気の生成量も前述した連結構成により制御することにより、最適の基板連続コーティングと高速コーティングを可能にする。
【００８７】
以上、本発明の実施形態について詳細に説明したが、本発明の権利範囲はこれに限定されず、請求の範囲に記載された本発明の技術的思想から外れない範囲内で多様な修正及び変形が可能であるということは、当技術分野の通常の知識を有する者には明らかである。
【符号の説明】
【００８８】
１  連続コーティング装置
１０  基板
３０  真空チャンバユニット
３４  蒸気誘導手段
３４ａ  蒸着蒸気生成部
３４ｂ  蒸気誘導部
３４ｃ  蒸着蒸気ノズル部
５０  浮揚−加熱手段
５２、５４  第１及び第２の電磁コイル
７０  溶融金属供給ユニット
７２  ルツボ
７４  供給管
７６  バルブ手段
８０  浸漬型バルブ手段
９０、９２、９４  加熱手段
【図１】
2013545900.tif 000003
【図２】
2013545900.tif 000004
【図３】
2013545900.tif 000005
【図４】
2013545900.tif 000006
【図５】
2013545900.tif 000007
【国際調査報告】
2013545900.tif 000008
2013545900.tif 000009